(57)【特許請求の範囲】
【請求項１】
脂肪族ポリエステルブロックとポリペプチドブロックとを有するブロック共重合体で構成されている分散剤であって、水系溶媒に乳酸系樹脂粒子を分散させるための分散剤。
【請求項２】
脂肪族ポリエステルブロックが、少なくとも乳酸成分で構成されたヒドロキシカルボン酸成分のポリマーブロックである請求項１記載の分散剤。
【請求項３】
脂肪族ポリエステルブロックの平均重合度が２０〜６００である請求項１又は２記載の分散剤。
【請求項４】
ポリペプチドブロックが、側鎖に親水性基を有する中性アミノ酸、酸性アミノ酸および塩基性アミノ酸から選択された少なくとも１種の親水性アミノ酸成分で構成されたアミノ酸成分が重合したポリペプチドブロックである請求項１〜３のいずれかに記載の分散剤。
【請求項５】
ポリペプチドブロックの平均重合度が８〜２００である請求項１〜４のいずれかに記載の分散剤。
【請求項６】
脂肪族ポリエステルブロックの平均重合度とポリペプチドブロックの平均重合度との割合が、９３／７〜１５／８５である請求項１〜５のいずれかに記載の分散剤。
【請求項７】
ブロック共重合体の臨界ミセル濃度が５×１０−７〜５×１０−４モル／Ｌである請求項１〜６のいずれかに記載の分散剤。
【請求項８】
乳酸系樹脂粒子と、この乳酸系樹脂粒子を被覆する請求項１〜７のいずれかに記載の分散剤とで構成された複合樹脂粒子。
【請求項９】
乳酸系樹脂粒子がポリ乳酸樹脂粒子である請求項８記載の複合樹脂粒子。
【請求項１０】
乳酸系樹脂粒子の平均粒子径が１００〜３０００ｎｍである請求項８又は９記載の複合樹脂粒子。
【請求項１１】
分散剤の割合が、乳酸系樹脂粒子１００重量部に対して１〜３０重量部である請求項８〜１０記載の複合樹脂粒子。
【請求項１２】
請求項８〜１１のいずれかに記載の複合樹脂粒子および水系溶媒を含む水系分散液。
【請求項１３】
水系溶媒が水である請求項１２記載の分散液。
【請求項１４】
複合樹脂粒子の割合が５〜７０重量％である請求項１２又は１３記載の分散液。
【請求項１５】
乳酸系樹脂およびこの乳酸系樹脂を溶解可能な溶媒（Ａ）を含む溶液（ａ）と、請求項１〜８のいずれかに記載の分散剤および水系溶媒（Ｂ）を含む溶液（ｂ）とを混合し、前記溶媒（Ａ）を除去し、請求項８〜１１のいずれかに記載の複合樹脂粒子を製造する方法。
【発明の詳細な説明】
【技術分野】
【０００１】
本発明は、分散剤［特に、乳酸系樹脂粒子（ポリ乳酸樹脂粒子など）を水系溶媒に分散可能な分散剤］、この分散剤を含む乳酸系複合樹脂粒子、この乳酸系樹脂粒子を含む水系分散液および前記乳酸系複合樹脂粒子の製造方法に関する。
【背景技術】
【０００２】
近年、生物から生産される再生可能資源の利用が広まっている。特にトウモロコシなどを原料とするポリ乳酸（PLA）は生分解性や生体適合性を有し、容器包装、医療材料分野への応用が盛んに研究されている。特に、このようなポリ乳酸を微粒子とすることで、生体内での使用が可能な接着剤やコーティング剤、塗料、ポリ乳酸の低屈折率を利用し、微粒子をナノ分散した低屈折率フィルムなど、これまでにない分野への展開が期待できる。しかし、ポリ乳酸の微粒子は、高い結晶性や疎水性を有しているため、単独では、水中へ安定に分散させることが困難である。
【０００３】
そこで、このようなポリ乳酸を水中に分散させる方法が提案されている。例えば、特開平１０−１０１９１１号公報（特許文献１）には、乳酸ポリマーを１０〜７０重量％と、８０重量％以上がアニオン系乳化剤（例えば、脂肪酸塩、エーテルカルボン酸塩、アルケニルコハク酸塩、硫酸アルキル塩、リン酸アルキルポリオキシエチレン塩、（メタ）アクリル酸重合物、マレイン酸重合物、ナフタレンスルホン酸塩のホリマリン縮合物、ナフタレンスルホン酸ホルムアルデヒド縮合物の塩など）である乳化剤を乳酸ポリマー量に対して５重量％以下含有する生分解性エマルジョンであって、乳酸ポリマーが平均粒径０．０５〜１０μの微粒状に乳化分散されていることを特徴とする生分解性エマルジョン組成物が開示されている。この文献には、乳酸ポリマーを、平均粒径０．０５〜１０μの微粒状に乳化分散させるには、乳酸ポリマーを少量の有機溶媒に溶解させた後に乳化する方法、高温、高圧下で温水を添加してホモジナイザーで乳化する方法などが挙げられることが記載されている。
【０００４】
また、特開２００４−１０７４１３号公報（特許文献２）には、ポリ乳酸系樹脂と生分解性を有する乳化剤（ポリビニルアルコールなど）とを混合して乳化し、次いで、可塑剤（多塩基酸エステル、多価アルコールエステル、オキシ酸エステルなど）を１００℃以下で添加することにより得られるポリ乳酸系樹脂水分散体が開示されている。
【０００５】
しかし、上記のような乳化剤を用いる方法は、比較的小さな粒径（例えば、平均粒径１μｍ未満）のポリ乳酸微粒子を得ることは困難である。しかも、ポリ乳酸系樹脂粒子は慣用の乳化剤を含んでおり、生体適合性の点で劣る。また、高温、高圧下で温水を添加しホモジナイザイーの使用、押出機により溶融混練中に水を添加後、乳化剤存在中の温水と攪拌するなど、粉砕・攪拌機がないと微粒子作製が困難である。
【特許文献１】特開平１０−１０１９１１号公報（特許請求の範囲、段落番号［００１０］、［００１３］）
【特許文献２】特開２００４−１０７４１３号公報（特許請求の範囲）
【発明の開示】
【発明が解決しようとする課題】
【０００６】
従って、本発明の目的は、水系溶媒（特に水）に乳酸系樹脂粒子を優れた分散安定性で分散できる分散剤（又はブロック共重合体）、この分散剤および乳酸系樹脂粒子を含む複合樹脂粒子、およびこの複合樹脂粒子を含む水系分散液を提供することにある。
【０００７】
本発明の他の目的は、水系溶媒中において、乳酸系樹脂粒子の粒径を時間が経過しても一定に維持でき、高い分散安定性で分散できる分散剤、この分散剤および乳酸系樹脂粒子を含む複合樹脂粒子、およびこの複合樹脂粒子を含む水系分散液を提供することにある。
【０００８】
本発明のさらに他の目的は、高い分散安定性で水系溶媒に分散された乳酸系樹脂粒子を含む複合樹脂粒子（又はこの複合樹脂粒子が分散した分散液）を効率よく製造する方法を提供することにある。
【課題を解決するための手段】
【０００９】
本発明者らは、前記課題を達成するため鋭意検討した結果、脂肪族ポリエステルブロックとポリペプチドブロックとを有するブロック共重合体を、乳酸系樹脂粒子の分散剤とすることにより、高い分散安定性で乳酸系樹脂粒子を水系溶媒に分散できることを見出し、本発明を完成した。
【００１０】
すなわち、本発明の分散剤（乳化剤又は界面活性剤）は、脂肪族ポリエステルブロックとポリペプチドブロックとを有するブロック共重合体（脂肪族ポリエステルブロックとポリペプチドブロックとのブロック共重合体）で構成されている。このような分散剤は、特に、水系溶媒に乳酸系樹脂粒子を分散させるための分散剤であってもよい。なお、前記分散剤は、前記ブロック共重合体のみで構成してもよい。そのため、本発明には、前記ブロック共重合体も含まれる。
【００１１】
前記ブロック共重合体において、脂肪族ポリエステルブロックは、少なくとも乳酸成分で構成されたヒドロキシカルボン酸成分のポリマーブロック（例えば、ポリ乳酸ブロック）であってもよい。また、脂肪族ポリエステルブロックの平均重合度は、例えば、２０〜６００程度であってもよい。
【００１２】
前記ブロック共重合体において、ポリペプチドブロックは、親水性ポリぺプチドブロックであってもよい。具体的には、前記ブロック共重合体において、ポリペプチドブロックは、親水性アミノ酸成分、例えば、側鎖に親水性基を有する中性アミノ酸、酸性アミノ酸および塩基性アミノ酸から選択された少なくとも１種の親水性アミノ酸成分で構成されたアミノ酸成分が重合したポリペプチドブロックであってもよい。また、ポリペプチドブロックの平均重合度は、例えば、８〜２００程度であってもよい。さらに、脂肪族ポリエステルブロックの平均重合度とポリペプチドブロックの平均重合度との割合は、例えば、９３／７〜１５／８５程度であってもよい。
【００１３】
前記ブロック共重合体の臨界ミセル濃度は、例えば、５×１０−７〜５×１０−４モル／Ｌ程度であってもよい。
【００１４】
本発明には、乳酸系樹脂粒子（例えば、ポリ乳酸樹脂粒子）と、この乳酸系樹脂粒子を被覆する前記分散剤とで構成された複合樹脂粒子も含まれる。このような複合樹脂粒子において、乳酸系樹脂粒子の平均粒子径は、例えば、１００〜３０００ｎｍ程度であってもよい。また、複合樹脂粒子において、前記分散剤の割合は、乳酸系樹脂粒子１００重量部に対して１〜３０重量部程度であってもよい。
【００１５】
なお、前記複合樹脂粒子は、水系溶媒に分散した水系分散液の形態であってもよい。そのため、本発明には、前記複合樹脂粒子および水系溶媒を含む水系分散液も含まれる。このような分散液において、水系溶媒は、特に、水であってもよい。また、このような分散液において、複合樹脂粒子の割合は、例えば、５〜７０重量％程度であってもよい。
【００１６】
さらに、本発明には、乳酸系樹脂およびこの乳酸系樹脂を溶解可能な溶媒（Ａ）を含む溶液（ａ）と、前記分散剤および水系溶媒（Ｂ）（詳細には、前記分散剤を溶解可能な水系溶媒（Ｂ））を含む溶液（ｂ）とを混合し、前記溶媒（Ａ）を除去し、複合樹脂粒子を製造する方法も含まれる。
【発明の効果】
【００１７】
本発明の分散剤は、乳酸系樹脂粒子に対する親和性部位としての脂肪族ポリエステルブロックとポリペプチドブロック（特に親水性ポリペプチドブロック）とを有する特定のブロック共重合体で構成されているので、水系溶媒（特に水）に乳酸系樹脂粒子を優れた分散安定性で分散できる。また、本発明の分散剤は、乳酸系樹脂粒子の粒径を時間が経過しても一定に維持でき、乳酸系樹脂粒子を水系溶媒に高い分散安定性で分散できる。さらに、本発明の方法では、高い分散安定性で水系溶媒に分散された乳酸系樹脂粒子を含む複合樹脂粒子（又はこの複合樹脂粒子が分散した分散液）を効率よく製造できる。
【発明を実施するための最良の形態】
【００１８】
［分散剤］
本発明の分散剤は、脂肪族ポリエステルブロックとポリペプチドブロック（又はポリアミノ酸ブロック）とを有するブロック共重合体で構成されている。そして、このような分散剤は、特に限定されないが、水系溶媒に乳酸系樹脂粒子を分散させるための分散剤として好適に利用できる。
【００１９】
（ブロック共重合体）
前記ブロック共重合体は、脂肪族ポリエステルブロック（脂肪族ポリエステル単位、脂肪族ポリエステルセグメント、脂肪族ポリエステル鎖、単に脂肪族ポリエステルということがある）と、ポリアミノ酸ブロック（ポリアミノ酸単位、ポリアミノ酸セグメント、ポリアミノ酸鎖、単にポリアミノ酸ということがある）とが結合したブロック共重合体である。
【００２０】
脂肪族ポリエステルブロック（脂肪族ポリエステル単位）は、（１）脂肪族ジオール成分と脂肪族ジカルボン酸成分とが重合したポリエステル（例えば、ポリエチレンアジペートなど）ブロック、（２）脂肪族ヒドロキシカルボン酸成分が重合したポリエステル（ポリヒドロキシカルボン酸）ブロックであってもよい。
【００２１】
脂肪族ジオール成分として、例えば、エチレングリコール、プロピレングリコール、トリメチレングリコール、テトラメチレングリコール、ペンタメチレングリコール、ヘキサメチレングリコールなどの直鎖状又は分岐鎖状Ｃ２−１０アルキレングリコール；ジエチレングリコール、トリエチレングリコール、ジプロピレングリコールなどのジ乃至テトラＣ２−４アルキレングリコールなどが例示できる。これらのジオール成分は単独で又は２種以上組み合わせてもよい。好ましいジオール成分は、Ｃ２−６アルキレングリコール、特にＣ２−４アルキレングリコールである。
【００２２】
脂肪族ジカルボン酸成分としては、例えば、シュウ酸、マロン酸、コハク酸、グルタル酸、アジピン酸、ピメリン酸、スベリン酸、アゼライン酸、セバシン酸などのＣ２−１０アルカンジカルボン酸などが例示できる。ジカルボン酸成分は、酸無水物、低級アルキルエステル（例えば、Ｃ１−２アルキルエステル）であってもよく、酸ハライドであってもよい。これらのジカルボン酸成分は単独で又は２種以上組み合わせてもよい。好ましいジカルボン酸成分は、Ｃ３−８アルカンジカルボン酸、特にＣ４−６アルカンジカルボン酸である。
【００２３】
脂肪族ヒドロキシカルボン酸成分（脂肪族ヒドロキシカルボン酸およびその環状エステル）としては、脂肪族ヒドロキシカルボン酸（例えば、グリコール酸、乳酸（Ｌ−乳酸、Ｄ−乳酸又はこれらの混合物）、ヒドロキシプロピオン酸、ヒドロキシ酪酸（２−ヒドロキシ酪酸）、グリセリン酸、タルトロン酸、６−ヒドロキシヘキサン酸などの脂肪族Ｃ２−１０ヒドロキシカルボン酸、好ましくは脂肪族Ｃ２−６ヒドロキシカルボン酸など）、環状エステル｛例えば、環状ジエステル（例えば、グリコリド、ラクチド（Ｌ−ラクチド、Ｄ−ラクチド又はこれらの混合物）などのＣ４−１５環状ジエステル、好ましくはＣ４−１０環状ジエステルなど）、ラクトン［例えば、プロピオラクトン（β−プロピオラクトンなど）、ブチロラクトン、バレロラクトン（δ−バレロラクトン、メチル化（δ−バレロラクトン）など）、カプロラクトン（ε−カプロラクトン、２−メチル−ε−カプロラクトン、４−メチル−ε−カプロラクトン、４，４’−ジメチル−ε−カプロラクトンなどのメチル化カプロラクトン（ε−カプロラクトンなど）など）、ラウロラクトン、エナントラクトン、カプリロラクトン、ドデカノラクトン、ステアロラクトンなどのＣ３−２０ラクトン、好ましくはＣ４−１５ラクトン、さらに好ましくはＣ４−１０ラクトン］など｝などが挙げられる。なお、脂肪族ヒドロキシカルボン酸は、低級アルキルエステル（例えば、Ｃ１−２アルキルエステル）などであってもよい。これらの脂肪族ヒドロキシカルボン酸成分は、単独で又は二種以上組み合わせて使用できる。
【００２４】
これらのうち、脂肪族ヒドロキシカルボン酸成分は、脂肪族α−ヒドロキシカルボン酸成分｛脂肪族α−ヒドロキシカルボン酸およびその環状ジエステル、例えば、α−ヒドロキシアルカンカルボン酸［グリコール酸、乳酸（Ｌ−乳酸、Ｄ−乳酸又はこれらの混合物）、α−ヒドロキシ酪酸（２−ヒドロキシ酪酸）などのα−ヒドロキシＣ２−１０アルカンカルボン酸（好ましくはα−ヒドロキシＣ２−６アルカンカルボン酸、さらに好ましくはα−ヒドロキシＣ２−４アルカンカルボン酸）］、ラクチド（Ｌ−ラクチド、Ｄ―ラクチド、又はこれらの混合物）など｝で構成するのが好ましい。特に、脂肪族ヒドロキシカルボン酸成分は、乳酸成分（乳酸およびラクチドから選択された少なくとも１種）で構成するのが好ましい。
【００２５】
なお、脂肪族ポリエステルは、単独重合体（例えば、単独の脂肪族ジオールと単独の脂肪族ジカルボン酸成分との重合体、単独の脂肪族ヒドロキシアルカンカルボン酸成分の重合体など）であってもよく、共重合体（複数の脂肪族ジオールと単独又は複数の脂肪族ジカルボン酸成分との共重合体、単独の脂肪族ジオールと複数の脂肪族ジカルボン酸成分との共重合体、複数の脂肪族ヒドロキシアルカンカルボン酸成分の重合体など）であってもよい。
【００２６】
好ましい脂肪族ポリエステルは、乳酸系樹脂粒子との親和性の点で、少なくとも脂肪族α−ヒドロキシカルボン酸成分で構成された脂肪族ヒドロキシカルボン酸成分の重合体［例えば、α−脂肪族ヒドロキシカルボン酸成分（例えば、グリコール酸、乳酸、ラクチドなどのα−ヒドロキシＣ２−６アルカンカルボン酸成分）の単独又は共重合体など］が挙げられる。なお、このような脂肪族ヒドロキシカルボン酸成分の重合体において、α−ヒドロキシカルボン酸成分の割合は、ヒドロキシカルボン酸成分全体に対して、ヒドロキシカルボン酸（例えば、ラクトンであれば対応するヒドロキシカルボン酸）換算で、例えば、３０〜１００モル％、好ましくは５０〜１００モル％、さらに好ましくは７０〜１００モル％程度であってもよい。
【００２７】
特に、本発明では、ポリ乳酸（又はポリラクチド）、乳酸−グリコール酸共重合体などの少なくとも乳酸成分（乳酸およびラクチドから選択された少なくとも１種）で構成されたヒドロキシカルボン酸成分のポリマー（乳酸系樹脂又は乳酸系ポリマー）ブロック（特に、ポリ乳酸ブロック）を好適に使用できる。このようなヒドロキシカルボン酸成分の重合体において、乳酸成分の割合は、ヒドロキシカルボン酸全体に対して、ヒドロキシカルボン酸（例えば、ラクチドであれば乳酸）換算で、例えば、４０〜１００モル％、好ましくは５０〜１００モル％、さらに好ましくは７０〜１００モル％程度であってもよい。
【００２８】
脂肪族ポリエステルブロック（脂肪族ポリエステル）の平均重合度は、ヒドロキシカルボン酸換算（例えば、ラクチドであれば乳酸換算）で、例えば、５〜１０００（例えば、８〜９００）、好ましくは１０〜８００（例えば、１５〜７００）、さらに好ましくは２０〜６００（例えば、３０〜４００）、特に４０〜３００（例えば、５０〜２００）程度であってもよい。
【００２９】
また、脂肪族ポリエステルブロック（脂肪族ポリエステル）の重量平均分子量は、例えば、５００〜１０００００（例えば、８００〜８００００）、好ましくは１０００〜７００００（例えば、１５００〜６００００）、さらに好ましくは２０００〜５００００（例えば、３０００〜４００００）程度であってもよい。
【００３０】
なお、脂肪族ポリエステルブロック（又は脂肪族ポリエステル）は、市販品を用いてもよく、慣用の方法により製造したものを使用してもよい。
【００３１】
ポリペプチドブロック（ポリペプチド単位）は、アミノ酸成分が重合したポリペプチド（ポリペプチドブロック）であり、アミノ酸成分の単独重合体であってもよく、アミノ酸成分の共重合体であってもよい。
【００３２】
アミノ酸成分は、中性アミノ酸（モノアミノモノカルボン酸など）、酸性アミノ酸（モノアミノジカルボン酸など）、塩基性アミノ酸（ジアミノモノカルボン酸など）のいずれであってもよく、含硫アミノ酸であってもよい。なお、アミノ酸成分にはイミノ酸などの複素環式アミノ酸も含まれる。また、アミノ酸成分は、α−アミノ酸、β−アミノ酸、γ−アミノ酸、δ−アミノ酸などであってもよく、特にα−アミノ酸であってもよい。なお、アミノ酸成分は、低重合度（例えば、重合度２〜５、さらに好ましくは重合度２〜３程度）のポリアミノ酸（オリゴアミノ酸）であってもよい。
【００３３】
また、アミノ酸成分は、１つのアミノ基および１つのカルボキシル基に加えて、置換基を有していてもよい。特に、１つのアミノ基および１つのカルボキシル基に加えて、親水性基（又は極性基又は親水性官能基、ヒドロキシル基、メルカプト基、アミノ基、カルボキシル基、カルバモイル基など）を有していてもよい。このような親水性基を有する親水性のアミノ酸成分は、水系溶媒（特に水）に対する親和性に優れている場合が多く、水系溶媒に対する乳酸系樹脂粒子の分散性を向上できる場合が多い。なお、このような親水性官能基の少なくとも一部又は全部は、誘導体化（エーテル化、アミド化など）されていてもよく、塩を形成していてもよい。
【００３４】
また、アミノ酸成分は、光学活性体（Ｄ体、Ｌ体など）、ラセミ体のいずれであってもよい。
【００３５】
代表的なアミノ酸成分としては、例えば、中性アミノ酸［例えば、脂肪族アミノ酸（例えば、グリシン、アラニン、β−アラニン、バリン、γ−アミノ酪酸、ロイシン、イソロイシン、メチオニンなどのＣ２−２０脂肪族アミノ酸、好ましくはＣ２−１２脂肪族アミノ酸、さらに好ましくはＣ２−８脂肪族アミノ酸）、側鎖に（又は１つのカルボキシル基および１つのアミノ基以外に、以下同じ）親水性基（例えば、ヒドロキシル基、メルカプト基、カルバモイル基から選択された少なくとも１種）を有する脂肪族アミノ酸（例えば、セリン、トレオニン、システイン、アスパラギン、グルタミン、カルニチンなどの側鎖に親水性基を有するＣ２−２０脂肪族アミノ酸、好ましくはＣ２−１２脂肪族アミノ酸、さらに好ましくはＣ２−８脂肪族アミノ酸）、芳香族アミノ酸（例えば、フェニルアラニンなどのＣ８−２０芳香族アミノ酸、好ましくはＣ９−１６芳香族アミノ酸、さらに好ましくはＣ９−１２芳香族アミノ酸）、側鎖に親水性基（例えば、ヒドロキシル基、メルカプト基、カルバモイル基から選択された少なくとも１種）を有する芳香族アミノ酸（例えば、チロシンなどの側鎖に親水性基を有するＣ８−２０芳香族アミノ酸、好ましくはＣ９−１６芳香族アミノ酸、さらに好ましくはＣ９−１２芳香族アミノ酸）、複素環式アミノ酸（例えば、プロリン、４−ヒドロキシプロリン、トリプトファンなど）、側鎖に親水性基（例えば、ヒドロキシル基、メルカプト基、カルバモイル基から選択された少なくとも１種）を有する複素環式アミノ酸（例えば、４−ヒドロキシプロリンなど）など］、酸性アミノ酸［例えば、酸性脂肪族アミノ酸（例えば、アスパラギン酸、グルタミン酸などの酸性Ｃ２−２０脂肪族アミノ酸、好ましくは酸性Ｃ２−１２脂肪族アミノ酸、さらに好ましくは酸性Ｃ２−８脂肪族アミノ酸）など］、塩基性アミノ酸［例えば、塩基性脂肪族アミノ酸（例えば、リシン、ヒドロキシリシン、アルギニンなどの塩基性Ｃ３−２０脂肪族アミノ酸、好ましくは塩基性Ｃ４−１６脂肪族アミノ酸、さらに好ましくは塩基性Ｃ５−１０脂肪族アミノ酸）、塩基性複素環式アミノ酸（例えば、ヒスチジンなど）など］、これらの誘導体（塩など）などが挙げられる。
【００３６】
アミノ酸は、単独で又は２種以上組み合わせてもよい。
【００３７】
好ましいポリペプチドブロック（ポリペプチド）は、側鎖に親水性基を有する中性アミノ酸（特にα−アミノ酸）、酸性アミノ酸（特にα−アミノ酸）および塩基性アミノ酸（特にα−アミノ酸）から選択された少なくとも１種のアミノ酸（親水性アミノ酸）成分で構成されたアミノ酸成分が重合したポリペプチドブロック（親水性ポリペプチドブロック）である。特に、ポリペプチドブロックは、酸性アミノ酸および塩基性アミノ酸から選択された少なくとも１種のアミノ酸（親水性アミノ酸）成分で構成されたアミノ酸成分が重合したポリペプチドブロック（親水性ポリペプチドブロック）であるのが好ましい。なお、親水性ポリペプチドブロックにおいて、親水性アミノ酸由来の側鎖の親水性基（ヒドロキシル基、アミノ基、カルボキシル基など）は、合成に用いる段階においては保護されていてもよい。
【００３８】
このようなポリペプチドブロック（親水性ポリペプチドブロック）において、前記親水性アミノ酸成分の割合は、アミノ酸成分全体に対して（モノアミノ酸換算で）、例えば、５０〜１００モル％、好ましくは６０〜１００モル％、さらに好ましくは７０〜１００モル％程度であってもよい。
【００３９】
ポリペプチドブロック（ポリペプチド単位）の平均重合度（原料がオリゴアミノ酸である場合はモノアミノ酸換算の平均重合度）は、例えば、５〜３００（例えば、７〜２５０）、好ましくは８〜２００（例えば、９〜１５０）、さらに好ましくは１０〜１００（例えば、１２〜８０）程度であってもよい。
【００４０】
また、ポリペプチドブロック（ポリペプチド）の重量平均分子量は、例えば、５００〜５００００（例えば、７００〜３００００）、好ましくは８００〜２５０００（例えば、１０００〜２００００）、さらに好ましくは１５００〜１５０００（例えば、２０００〜１００００）程度であってもよい。
【００４１】
ポリペプチドブロック（又はポリペプチド）は、市販品を用いてもよく、慣用の方法（例えば、Ｎ−カルボキシアミノ酸無水物の脱炭酸重縮合法など）により製造したものを使用してもよい。なお、アミノ酸として、側鎖に親水性基を有するアミノ酸、酸性アミノ酸、塩基性アミノ酸などを用いる場合、１つのカルボキシル基および１つのアミノ基以外の親水性基（又は側鎖の親水性基）を保護して用い、重合後、脱保護してもよい。
【００４２】
本発明のブロック共重合体は、前記脂肪族ポリエステルブロックと前記ポリペプチドブロックとが結合したブロック構造を有していればよい。ブロック構造は、特に限定されず、ジブロック構造、トリブロック構造（ＡＢＡ構造、ＢＡＢ構造）などのいずれであってもよい。
また、脂肪族ポリエステルブロックとポリペプチドブロックとは、アミド結合、エステル結合などにより結合されていてもよく、スペーサー基を介して結合していてもよい。
【００４３】
ブロック共重合体において、脂肪族ポリエステルブロックとポリペプチドブロックとの割合は、例えば、前者／後者（重量比）＝９５／５〜５／９５（例えば、９０／１０〜１０／９０）、好ましくは８５／１５〜１５／８５（例えば、８０／２０〜２０／８０）、さらに好ましくは７５／２５〜２５／７５（例えば、７０／３０〜３０／７０）、特に６５／３５〜３５／６５（例えば、６０／４０〜４０／６０）程度であってもよい。
【００４４】
また、ブロック共重合体において、脂肪族ポリエステルブロックの平均重合度とポリペプチドブロックの平均重合度との割合は、例えば、前者／後者＝９７／３〜５／９５（例えば、９５／５〜１０／９０）、好ましくは９３／７〜１５／８５（例えば、９０／１０〜２０／８０）、さらに好ましくは８８／１２〜３０／７０（例えば、８５／１５〜４０／６０）程度であってもよい。
【００４５】
なお、ブロック共重合体の重量平均分子量は、例えば、８００〜２０００００（例えば、１０００〜１５００００）、好ましくは１２００〜１０００００（例えば、１５００〜８００００）、さらに好ましくは１８００〜５００００（例えば、２０００〜３００００）程度であってもよい。
【００４６】
前記ブロック共重合体の臨界ミセル濃度は、例えば、１×１０−７〜１×１０−３モル／Ｌ、好ましくは５×１０−７〜５×１０−４モル／Ｌ、さらに好ましくは１×１０−６〜３×１０−４モル／Ｌ程度であってもよい。なお、臨界ミセル濃度は、例えば、室温又は常温（例えば、２５℃）での臨界ミセル濃度であってもよい。
【００４７】
前記ブロック共重合体は、例えば、脂肪族ポリエステルブロックとポリペプチドブロックとを結合（カップリング）させることにより得られる。脂肪族ポリエステルブロックとポリペプチドブロックとは、それぞれの末端官能基を利用して直接的に結合させてもよく、スペーサ基（又はスペーサ化合物）を介して結合させてもよい。代表的には、脂肪族ポリエステルブロックの末端官能基（Ａ）（ヒドロキシル基、カルボキシル基など、特にカルボキシル基）と、この末端官能基と結合を形成可能なポリペプチドブロックの末端官能基（Ｂ）（カルボキシル基、アミノ基など、特にアミノ基）とを結合させることにより前記ブロック共重合体を得てもよい。なお、結合方法（カップリング）としては、ポリペプチドの合成などにおける慣用の方法を用いることができる。また、結合反応においては、必要に応じて、慣用の方法により末端官能基を活性化［例えば、Ｎ−ヒドロキシスクシンイミドなどを用いた末端カルボキシル基の活性化（スクシンイミドエステル化）など］させてもよい。
【００４８】
本発明の分散剤は、前記脂肪族ポリエステルブロック共重合体で構成されている。このような分散剤は、前記ブロック共重合体のみで構成してもよく、汎用の分散剤（乳化剤、界面活性剤など）などの他の成分を含んでいてもよい。本発明の分散剤は、乳化剤および界面活性剤を実質的に含んでいない場合が多い。本発明の分散剤は、このような他の成分を含む場合、分散剤全体に対する本発明の分散剤の重量割合は、７０〜９９重量％、好ましくは８０〜９８重量％、さらに好ましくは８５〜９７重量％程度であってもよい。特に、本発明の分散剤は、前記ブロック共重合体のみで構成してもよい。そのため、本発明には、前記ブロック共重合体も含まれる。
【００４９】
このような本発明の分散剤は、脂肪族ポリエステル系樹脂で形成された樹脂粒子（特に、乳酸系樹脂粒子）を水系溶媒に分散させるための分散剤として好適に用いることができる。水系溶媒としては、後述の水系溶媒が挙げられる。以下に、本発明の分散剤を乳酸系樹脂粒子の分散剤とする複合樹脂粒子について詳述する。
【００５０】
［複合樹脂粒子および分散液］
本発明の複合樹脂粒子は、乳酸系樹脂粒子と、前記分散剤（又はブロック共重合体）とで構成されている。すなわち、複合樹脂粒子は、乳酸系樹脂粒子と、この乳酸系樹脂粒子を被覆する前記分散剤とで構成されている複合樹脂粒子（分散剤を含む樹脂粒子）である。
【００５１】
乳酸系樹脂粒子は、乳酸系樹脂を樹脂成分とする樹脂粒子である。乳酸系樹脂としては、少なくとも乳酸成分を重合成分とする樹脂であり、乳酸成分［乳酸（Ｌ−乳酸、Ｄ−乳酸、又はこれらの混合物）、ラクチド（Ｌ−ラクチド、Ｄ―ラクチド、又はこれらの混合物）］の単独重合体（ポリ乳酸）であってもよく、乳酸成分と共重合性単量体との共重合体であってもよい。好ましい乳酸系樹脂粒子は、ポリ乳酸樹脂粒子である。
【００５２】
共重合性単量体としては、例えば、前記分散剤の項で例示の脂肪族ヒドロキシカルボン酸成分のうち、乳酸およびラクチドを除く成分［例えば、乳酸を除く脂肪族ヒドロキシカルボン酸（例えば、グリコール酸などの脂肪族Ｃ２−１０ヒドロキシカルボン酸、好ましくは脂肪族Ｃ２−６ヒドロキシカルボン酸など）、ラクチドを除く環状ジエステル（例えば、グリコリドなどのＣ４−１５環状ジエステル、好ましくはＣ４−１０環状ジエステルなど）、ラクトンなど］などが挙げられる。これらの共重合性単量体は、単独で又は二種以上組み合わせて使用できる。
【００５３】
乳酸成分と共重合性単量体との共重合体において、乳酸成分の割合は、重合成分（モノマー）全体に対して（共重合性単量体が環状ジエステルである場合、対応するヒドロキシカルボン酸換算で）、３０〜９９モル％、好ましくは４０〜９８モル％、さらに好ましくは５０〜９７モル％程度であってもよい。
【００５４】
乳酸系樹脂粒子において、乳酸系樹脂の平均重合度は、ヒドロキシ酸換算（例えば、ラクチドであれば乳酸換算）で、例えば、５〜１０００（例えば、８〜９００）、好ましくは１０〜８００（例えば、１５〜７００）、さらに好ましくは２０〜６００（例えば、３０〜４００）、特に４０〜３００（例えば、５０〜２００）程度であってもよい。
【００５５】
また、乳酸系樹脂の重量平均分子量は、例えば、５００〜１０００００（例えば、８００〜８００００）、好ましくは１０００〜７００００（例えば、１５００〜６００００）、さらに好ましくは２０００〜５００００（例えば、３０００〜４００００）程度であってもよい。
【００５６】
乳酸系樹脂粒子の平均粒径は、１０ｎｍ〜５μｍ程度の範囲から選択でき、例えば、３０〜３０００ｎｍ、好ましくは５０〜２５００ｎｍ、さらに好ましくは１００〜２０００ｎｍ程度であってもよく、通常１００〜３０００ｎｍ程度であってもよい。特に、本発明の複合樹脂粒子では、乳酸系樹脂粒子の平均粒径が、１μｍ以下（例えば、１０〜９００ｎｍ）、好ましくは２０〜８８０ｎｍ、さらに好ましくは３０〜８５０ｎｍ（例えば、４０〜８００ｎｍ）、通常４５〜７５０ｎｍ（例えば、５０〜７００ｎｍ）程度であっても、水系溶媒に対して高い分散安定性で分散可能である。なお、上記のような比較的小さい粒径の乳酸系樹脂粒子を含む複合樹脂粒子は、後述の溶媒置換法により効率よく調製できる。
【００５７】
なお、乳酸系樹脂粒子の形状は、通常、球状である。
【００５８】
本発明の複合樹脂粒子を構成する乳酸系樹脂粒子は、粒径分布（粒度分布）が比較的狭い。例えば、乳酸系樹脂粒子の標準偏差は、±１００〜２００ｎｍである。
【００５９】
本発明の複合樹脂粒子において、前記分散剤の割合は、例えば、乳酸系樹脂（乳酸系樹脂粒子）１００重量部に対して、例えば、０．１〜１００重量部（例えば、０．３〜８０重量部）、好ましくは０．５〜６０重量部（例えば、０．８〜５０重量部）、さらに好ましくは１〜４０重量部（例えば、１．５〜３０重量部）、特に２〜２５重量部（例えば、３〜２０重量部）程度であってもよく、通常１〜３０重量部であってもよい。
【００６０】
また、本発明の複合樹脂粒子において、前記ブロック共重合体の割合は、例えば、乳酸系樹脂１モルに対して、例えば、０．００１〜０．５モル（例えば、０．００３〜０．３モル）、好ましくは０．００５〜０．２モル（例えば、０．００７〜０．１５モル）、さらに好ましくは０．００８〜０．１モル（例えば、０．０１〜０．０８モル）、特に０．０２〜０．０７モル（例えば、０．０３〜０．０６モル）程度であってもよい。
【００６１】
前記複合樹脂粒子は、水系溶媒に対して分散可能であり、その分散安定性も高い。水系溶媒（特に、水）に対する分散安定性に優れる理由については、前記ブロック共重合体が、乳酸系樹脂粒子に対する親和性に優れた部位（前記脂肪族ポリエステルブロック）と、水系溶媒に対する親和性に優れた部位（ポリペプチドブロック）とを有するブロック共重合体であるためであると考えられる。また、実際に、水系溶媒に分散した複合樹脂粒子においては、乳酸系樹脂粒子単独の場合に比べて、ゼータ電位の絶対値において大きくなる傾向が見られる。このことは、本発明の分散剤により、樹脂粒子の凝集が抑制され、水系溶媒に対する分散安定性が向上することを裏付けている。
【００６２】
そのため、本発明には、前記複合樹脂粒子および水系溶媒を含む水系分散液も含まれる。すなわち、このような水系分散液では、前記複合樹脂粒子が、水系溶媒中に分散している。
【００６３】
水系溶媒（又は水性溶媒）としては、水、水と水溶性溶媒（極性溶媒）との混合溶液などが含まれる。水溶性溶媒としては、例えば、アルコール類（メタノール、エタノール、プロパノール、イソプロパノール、ブタノールなどのＣ１−４アルカノールなど）、脂肪族多価アルコール類（エチレングリコール、ポリエチレングリコール、グリセリンなど）、アミド類（ホルムアミド、アセトアミドなどのアシルアミド類、Ｎ−メチルホルムアミド、Ｎ−メチルアセトアミド，Ｎ，Ｎ−ジメチルホルムアミド、Ｎ，Ｎ−ジメチルアセトアミドなどのモノ又はジＣ１−４アシルアミド類など）、ケトン類（アセトンなど）、エーテル類（ジオキサン、テトラヒドロフランなどの環状エーテル類など）、有機カルボン酸類（酢酸など）、セロソルブ類（メチルセロソルブ、エチルセロソルブなどのＣ１−４アルキルセロソルブ類など）、セロソルブアセテート類（エチルセロソルブアセテートなどのＣ１−４アルキルセロソルブアセテート類）、カルビトール類（メチルカルビトール、エチルカルビトール、プロピルカルビトール、ブチルカルビトールなどのＣ１−４アルキルカルビトール類など）などが例示できる。これらの水溶性溶媒は、単独で又は二種以上組み合わせて使用できる。
【００６４】
なお、前記混合溶液において、水の割合は、例えば、５０重量％以上（例えば、６０〜９９．５重量％程度）、７０重量％以上（例えば、７５〜９９重量％）、さらに好ましくは８０重量％以上（例えば、８５〜９８．５重量％程度）であってもよい。
【００６５】
好ましい水系溶媒は、水および水を主成分とする混合溶液（例えば、水を５０重量％以上含む混合溶液）であり、特に水が好ましい。
【００６６】
水系分散液において、前記複合樹脂粒子の割合は、例えば、１〜９０重量％（例えば、２〜８５重量％）、好ましくは３〜８０重量％（例えば、４〜７５重量％）、さらに好ましくは５〜７０重量％（例えば、６〜６５重量％）、特に１０〜７０重量％程度であってもよい。
【００６７】
なお、本発明の分散液には、用途などに応じて、慣用の添加剤などを含んでいてもよい。
【００６８】
（複合樹脂粒子および分散液の製造方法）
本発明の複合樹脂粒子（又は分散液）は、水系溶媒中に、前記分散剤により、前記乳酸系樹脂粒子を分散できる方法である限り特に限定されない。例えば、本発明の複合樹脂粒子（又は分散液）は、（１）乳酸系樹脂およびこの乳酸系樹脂を溶解可能な溶媒（Ａ）を含む溶液（ａ）と、前記分散剤および水系溶媒（詳細には、乳酸系樹脂に対する貧溶媒である水系溶媒）（Ｂ）を含む溶液（ｂ）とを混合し、前記溶媒（Ａ）を除去する方法（溶媒置換法又は転相乳化法）、（２）乳酸系樹脂（又は乳酸系樹脂粒子）および前記分散剤を混練（又は混合、溶融混練など）させたのち、水系溶媒を混合し、分散（又は乳化）させる方法などが挙げられる。
【００６９】
本発明では、粒径分布の狭い複合樹脂粒子が効率よく得られる、溶媒除去の速度を変えることにより容易に樹脂粒子の粒径を制御できるなどの点で、特に、前記方法（１）を好適に利用できる。なお、方法（１）では、溶媒（Ａ）の除去に伴って、溶媒置換が生じ、樹脂が水性溶媒中に分散又は乳化した分散液が生成する。そして、この分散液では、樹脂粒子が前記ブロック共重合体（又は分散剤）で保護又は被覆されており、分散安定性が高い。以下、方法（１）について詳述する。
【００７０】
方法（１）において、溶媒（Ａ）としては、乳酸系樹脂を溶解可能であれば特に限定されず、例えば、前記例示の水溶性溶媒、例えば、エーテル類（ジオキサン、テトラヒドロフランなどの環状エーテル類など）、ハロゲン化炭素類（例えば、クロロホルムなど）、ケトン類（アセトン、メチルエチルケトンなど）、芳香族炭化水素類（トルエンなど）などが挙げられる。溶媒は単独で又は２種以上組み合わせてもよい。特に、溶媒（Ａ）は、水系溶媒（Ｂ）を含む混合系から除去するという点で、水系溶媒（Ｂ）よりも低沸点の溶媒であるのが好ましく、溶媒（Ａ）の沸点は、例えば、水系溶媒（Ｂ）の沸点をｔ℃とするとき、（ｔ−８０）℃〜（ｔ−５）℃、好ましくは（ｔ−６０）℃〜（ｔ−１０）℃程度であってもよい。具体的には、溶媒（Ａ）の沸点は、例えば、１２０℃以下（例えば、３０〜１００℃）、好ましくは９０℃以下（例えば、３５〜８５℃）、さらに好ましくは８５℃以下（例えば、４０〜８０℃）、特に４５〜８０℃程度であってもよい。
【００７１】
溶媒（Ａ）の割合は、乳酸系樹脂１重量部に対して、例えば、１〜１００重量部、好ましくは２〜８０重量部、さらに好ましくは３〜５０重量部（例えば、５〜４０重量部）、特に８〜３５重量部（例えば、１０〜３０重量部）程度であってもよい。
【００７２】
また、水系溶媒（Ｂ）としては、乳酸系樹脂を溶解しない水系溶媒であれば特に限定されず、例えば、前記例示の水系溶媒が挙げられる。代表的な水系溶媒は、水である。水系溶媒（Ｂ）の割合は、前記分散剤１重量部に対して、例えば、１〜１００重量部、好ましくは２〜８０重量部、さらに好ましくは３〜５０重量部（例えば、５〜４０重量部）、特に８〜３５重量部（例えば、１０〜３０重量部）程度であってもよい。
【００７３】
なお、水系溶媒（Ａ）と溶媒（Ｂ）との割合は、前者／後者（重量比）＝９９／１〜１０／９０（例えば、９５／５〜１５／８５）、好ましくは９０／１０〜２０／８０（例えば、８５／１５〜２５／７５）、さらに好ましくは８０／２０〜３０／７０（例えば、７５／２５〜４０／６０）程度であってもよい。
【００７４】
溶液（ａ）と溶液（ｂ）との混合は、一度に行ってもよく、連続的に行ってもよく、段階的に行ってもよい。粒径分布の狭い乳酸系樹脂粒子を効率よく得るには、連続的又は段階的に混合してもよい。例えば、溶液（ａ）に対して溶液（ｂ）を滴下することにより混合してもよい。
【００７５】
方法（１）において、溶媒（Ａ）の除去は、特に、溶媒（Ａ）の蒸気圧を利用した蒸発であってもよい。このような蒸発を利用する場合、水系溶媒（Ｂ）よりも低沸点の溶媒（Ａ）を利用すると、混合系に水系溶媒（Ｂ）を残存させつつ効率よく溶媒（Ａ）を除去できる。溶媒（Ａ）の除去（蒸発）は、溶液（ａ）と溶液（ｂ）との混合系（混合物）を開放することにより自然蒸発させることにより行ってもよい。溶媒（Ａ）の除去（蒸発）は、必要に応じて、加熱下で行ってもよく、減圧下で行ってもよい。
【００７６】
本発明の方法（１）では、溶媒（Ａ）の除去速度を調整することにより、得られる複合樹脂粒子（又は乳酸系樹脂）の粒径を制御しやすい。すなわち、溶媒（Ａ）の除去速度を大きく（速く）すればするほど、粒径が小さくなり、除去速度を小さく（遅く）するほど粒径が大きくなる傾向がある。このような除去速度は、混合系の開口部の大きさ、減圧度、加熱温度などを調整することにより容易に調整できる。
【００７７】
なお、方法（１）では、溶媒（Ａ）を除去できればよく、乳酸系樹脂粒子が生成可能な範囲であれば、溶媒（Ｂ）の一部が除去されてもよい。
【産業上の利用可能性】
【００７８】
本発明の分散剤は、乳酸系樹脂粒子などを水系溶媒に分散させるための分散剤（又は乳化剤又は界面活性剤）として好適に利用できる。しかも、このような分散剤により、乳酸系樹脂粒子を高い分散安定性で水系溶媒に分散でき、長期安定性に優れた複合樹脂粒子（分散液）を得ることができる。また、本発明では、比較的小さい粒径（例えば、１μｍ以下）を有する乳酸系樹脂粒子であっても、高い分散安定性で、しかも水系溶媒に分散できる。さらに、本発明では、粒径分布が小さい乳酸系樹脂粒子が得られる。
【００７９】
そして、このような分散剤を用いて得られる本発明の複合樹脂粒子は、乳酸系樹脂粒子で構成され、さらには分散剤が脂肪族ポリエステルブロックおよびポリペプチドブロックで構成されており、しかも水系溶媒（特に水）に分散できるため、生分解性に優れており、生体適合性も有している。
【００８０】
そのため、本発明の複合樹脂粒子は、包装分野、接着剤又はコーティング剤（例えば、生体内使用が可能な接着剤）、塗料など各種用途に利用でき、極めて有用である。
【実施例】
【００８１】
以下に、実施例に基づいて本発明をより詳細に説明するが、本発明はこれらの実施例によって限定されるものではない。
【００８２】
なお、実施例において、平均重合度は、１Ｈ−ＮＭＲにより測定した。また、粒子の粒径および表面電位は、それぞれ、「ＤＬＳ−８０００」（大塚電子製）を用いた動的光散乱（ＤＬＳ）測定、および「ＥＬＳ−Ｚ２」（大塚電子製）を用いたゼータ電位測定により求めた。さらに、粒子の形状は、走査型電子顕微鏡（ＳＥＭ）（キーエンス製、ＶＥ−９８００）により観察した。
【００８３】
（合成例１）
溶媒としてのテトラヒドロフラン（ＴＨＦ）１００mＬに、側鎖アミノ基を保護したリシン（Ｌｙｓ（Ｚ）、保護基ベンジルオキシカルボニル基）１０ｇ（０．０３１モル）と、トリホスゲン７ｇ（０．０２３モル）とを加え、４５℃で２時間攪拌した。溶液が透明になったことを確認した後、ｎ−ヘキサンで４回再結晶を行い、モノマーとなるＬｙｓ（Ｚ）のＮ−カルボキシ酸無水物（Ｌｙｓ（Ｚ）−ＮＣＡ）を得た。
【００８４】
得られたＬｙｓ（Ｚ）−ＮＣＡに開始剤としてのn−プロピルアミンを、前者／後者（モル比）＝１／２０となるように加え、ジメチルホルムアミド（ＤＭＦ）中で、４０℃で９６時間反応させた。その後、ジエチルエーテルで精製し、ベンゼンで凍結乾燥を行い、平均重合度１７のポリペプチドＰ（Ｌｙｓ（Ｚ））を得た。
【００８５】
（合成例２）
合成例１において、Ｌｙｓ（Ｚ）−ＮＣＡ／ｎ−プロピルアミン（モル比）＝１／３５としたこと以外は、合成例１と同様にして平均重合度４４のポリペプチドＰ（Ｌｙｓ（Ｚ））を得た。
【００８６】
（実施例１）
ポリ乳酸（ＰＬＡ、和光純薬工業（株）製）２．０ｇ（４．０×１０−４モル）に対して、Ｎ，Ｎ−ジシクロヘキシルカルボジイミド（ＤＣＣ）０．４２ｇ（２．０×１０−３モル）、Ｎ−ヒドロキシスクシンイミド（ＮＨＳ）０．２４ｇ（２．１×１０−３モル）および合成例１で得られたＰ（Ｌｙｓ（Ｚ））１．６ｇ（３．６×１０−４モル）を加え、０℃で９６時間反応させた。なお、カップリング剤であるＤＣＣおよびＮＨＳは、ＰＬＡの末端カルボキシ基に対して、５当量である。
【００８７】
カップリング反応の進行に伴って析出する白色の副生成物（ジシクロヘキシル尿素）をろ別した後、ジエチルエーテルで精製し、ベンゼンで凍結乾燥を行い、ポリ乳酸−ポリペプチドブロック共重合体（ＰＬＡ−Ｐ（Ｌｙｓ（Ｚ）））を得た。
【００８８】
さらに、１．２ｇ（１．３×１０−４モル）のＰＬＡ−Ｐ（Ｌｙｓ（Ｚ））に対し、３３重量％の臭化水素（ＨＢｒ）酢酸溶液１０ｍＬを加え、室温で９０分間反応させた。その後、ジエチルエーテルで精製し、透析を行った後、ベンゼンで凍結乾燥を行い、ポリ乳酸−ポリリシンブロック共重合体（ＰＬＡ−Ｐ（Ｌｙｓ））を得た。なお、ＰＬＡ−Ｐ（Ｌｙｓ）の臨界ミセル濃度は、４．２８×１０−５モル／Ｌであった。
【００８９】
（実施例２）
実施例１において、合成例２で得られたＰ（Ｌｙｓ（Ｚ））を使用したこと以外は、実施例１と同様にして、ポリ乳酸−ポリリシンブロック共重合体（ＰＬＡ−Ｐ（Ｌｙｓ））を得た。なお、ＰＬＡ−Ｐ（Ｌｙｓ）の臨界ミセル濃度は、９．２７×１０−５モル／Ｌであった。  
【００９０】
（実施例３）
テトラヒドロフラン（ＴＨＦ）２０ｍＬにポリ乳酸（ＰＬＡ、和光純薬工業（株）製、重量平均分子量５０００）２０ｍｇ（４．０×１０−６モル）を溶解させたポリマー溶液Ａと、イオン交換水２０ｍＬに実施例１で得られたＰＬＡ−Ｐ（Ｌｙｓ）を１．６ｍｇ（２．０×１０−７モル）を溶解させたポリマー溶液Ｂとをそれぞれ調製した。
【００９１】
次に、ポリマー溶液Ａを１００ｍＬのビーカーに入れ、ぺリスタポンプを用いてポリマー溶液Ｂを１時間かけて滴下した。その後、ビーカーの開口部面積を４．９ｃｍ２として、室温で一晩放置し、ＴＨＦを蒸発させることにより、ポリ乳酸粒子（平均粒径６７４ｎｍ）が水に分散した水分散液を得た。得られたポリ乳酸粒子は、単分散であり、粒径分布が狭いものであった。
【００９２】
（実施例４）
実施例３において、ビーカーの開口部面積を１９．６ｃｍ２としたこと以外は、実施例３と同様にして、ポリ乳酸粒子（平均粒径３８２ｎｍ）が水に分散した水分散液を得た。得られたポリ乳酸粒子は、単分散であり、粒径分布が狭いものであった。なお、図１に、得られた粒子の走査型電子顕微鏡写真を示す。
【００９３】
（実施例５）
実施例４において、ビーカーの開口部面積を６３．６ｃｍ２としたこと以外は、実施例３と同様にして、ポリ乳酸粒子（平均粒径３５７ｎｍ）が水に分散した水分散液を得た。得られたポリ乳酸粒子は、単分散であり、粒径分布が狭いものであった。
【００９４】
（実施例６）
テトラヒドロフラン（ＴＨＦ）２０ｍＬにポリ乳酸（ＰＬＡ、和光純薬工業（株）製、重量平均分子量５０００）３０ｍｇ（６．０×１０−６モル）を溶解させたポリマー溶液Ａと、イオン交換水２０ｍＬに実施例１で得られたＰＬＡ−Ｐ（Ｌｙｓ）を１．６ｍｇ（２．０×１０−７モル）を溶解させたポリマー溶液Ｂとをそれぞれ調製した。
【００９５】
次に、ポリマー溶液Ａを１００ｍＬのビーカーに入れ、ぺリスタポンプを用いてポリマー溶液Ｂを１時間かけて滴下した。その後、ビーカーの開口部面積を１９．６ｃｍ２として、室温で一晩放置し、ＴＨＦを蒸発させることにより、ポリ乳酸粒子（平均粒径２７６ｎｍ）が水に分散した水分散液を得た。得られたポリ乳酸粒子は、単分散であり、粒径分布が狭いものであった。
【００９６】
（実施例７）
テトラヒドロフラン（ＴＨＦ）２０ｍＬにポリ乳酸（ＰＬＡ、和光純薬工業（株）製、重量平均分子量５０００）２０ｍｇ（４．０×１０−６モル）を溶解させたポリマー溶液Ａと、イオン交換水２０ｍＬに実施例２で得られたＰＬＡ−Ｐ（Ｌｙｓ）を１．６ｍｇ（２．０×１０−７モル）を溶解させたポリマー溶液Ｂとをそれぞれ調製した。
【００９７】
次に、ポリマー溶液Ａを１００ｍＬのビーカーに入れ、ぺリスタポンプを用いてポリマー溶液Ｂを１時間かけて滴下した。その後、ビーカーの開口部面積を１９．６ｃｍ２として、室温で一晩放置し、ＴＨＦを蒸発させることにより、ポリ乳酸粒子（平均粒径４１１ｎｍ）が水に分散した水分散液を得た。得られたポリ乳酸粒子は、単分散であり、粒径分布が狭いものであった。
【００９８】
（参考例１）
テトラヒドロフラン（ＴＨＦ）２０ｍＬにポリ乳酸（ＰＬＡ、和光純薬工業（株）製、重量平均分子量５０００）２０ｍｇ（４．０×１０−６モル）を溶解させたポリマー溶液Ａを１００ｍＬのビーカーに入れ、ぺリスタポンプを用いてイオン交換水２０ｍＬを１時間かけて滴下した。その後、ビーカーの開口部面積を１９．６ｃｍ２として、室温で一晩放置し、ＴＨＦを蒸発させることにより、ポリ乳酸粒子（平均粒径４５５nｍ）が水に分散した水分散液を得た。得られたポリ乳酸粒子の経時変化を観察したところ、しばらくすると凝集沈殿した。
【００９９】
なお、実施例４、６および７、参考例１で得られたポリ乳酸微粒子の平均粒径および表面電位測定結果を表１に示す。
【０１００】
【表１】
0005270884.tif 000002
【図面の簡単な説明】
【０１０１】
【図１】図１は、実施例４で得られた粒子の走査型電子顕微鏡写真である。
【図１】
0005270884.tif 000003